ИДЕАЛЬНЫЙ ПРОВОДНИК (ЕГО ВАРИАНТЫ) И СПОСОБ ИЗГОТОВЛЕНИЯ ИДЕАЛЬНОГО ПРОВОДНИКА (ЕГО ВАРИАНТЫ)

1. Идеальный проводник, содержащий нормальный проводник с обычным сопротивлением и средство для придания нормальному проводнику свойства сверхпроводимости, отличающийся тем, что средство для придания нормальному проводнику свойства сверхпроводимости выполнено в виде нанесенного на нормальный проводник предварительно нагретого при некритических температурах до расплавленного или полурасплавленного состояния ферромагнетика, впоследствии ионизированного постоянным электрическим током, или переменным электрическим током, или электромагнитным полем до упорядочения поля ферромагнетика до единого вектора, и затем охлажденного до отвердевания при некритических температурах, при этом толщина слоя ферромагнетика выбрана таким образом, чтобы уменьшить сопротивление нормального проводника до нуля при приложении к нему электрического тока, посредством направления электромагнитного излучения нормального проводника внутрь самого нормального проводника без возможности его выхода наружу за пределы нормального проводника.
2
3
2. Идеальный проводник по п.1, отличающийся тем, что в качестве ферромагнетика используют соединение формулы FeOSrO.
3. Идеальный проводник по п.1 или 2 отличающийся тем, что на ферромагнетик с помещенным внутри него нормальным проводником дополнительно наносят слой изолятора.
4. Идеальный проводник, содержащий нормальный проводник с обычным сопротивлением и средство для придания нормальному проводнику свойства сверхпроводимости, отличающийся тем, что средство для придания нормальному проводнику свойства сверхпроводимости выполнено в виде предварительно нагретого при некритических температурах до расплавленного или полурасплавленного состояния ферромагнетика, впоследствии ионизированного постоянным электрическим током, или переменным электрическим током, или электромагнитным полем до упорядочения поля ферромагнетика до единого вектора, и затем охлажденного до отвердевания при некритических температурах, при этом толщина слоя ферромагнетика выбрана таким образом, чтобы уменьшить сопротивление нормального проводника до нуля при приложении к нему электрического тока посредством направления электромагнитного излучения нормального проводника внутрь самого нормального проводника без возможности его выхода наружу за пределы нормального проводника, и впоследствии помещенного внутрь отвердевшего ионизированного ферромагнетика нормального проводника.
2
3
5. Идеальный проводник по п.4, отличающийся тем, что в качестве ферромагнетика используют соединение формулы FeOSrO.
6. Идеальный проводник по п.4 или 5 отличающийся тем, что на ферромагнетик с помещенным внутри него нормальным проводником дополнительно наносят слой изолятора.
7. Способ изготовления идеального проводника по п.1, включающий совмещение нормального проводника со средством для придания нормальному проводнику свойства сверхпроводимости, отличающийся тем, что средство для придания нормальному проводнику свойства сверхпроводимости, выполнено в виде ферромагнетика, который предварительно нагревают при некритических температурах до расплавленного или полурасплавленного состояния, который затем ионизируют постоянным электрическим током, или переменным электрическим током, или электромагнитным полем до упорядочения поля ферромагнетика до единого вектора, после чего ионизированный ферромагнетик наносят на нормальный проводник слоем, толщина которого выбрана таким образом, чтобы уменьшить сопротивление нормального проводника до нуля при приложении к нему электрического тока посредством направления электромагнитного излучения нормального проводника внутрь самого нормального проводника, и затем ионизированный ферромагнетик охлаждают при некритических температурах до затвердевания слоя ионизированного ферромагнетика на поверхности нормального проводника.
2
3
2
3
2
3
8. Способ изготовления идеального проводника по п.7, отличающийся тем, что средство для придания нормальному проводнику свойства сверхпроводимости получают путем смешивания соединений FeO и SrO при некритической температуре в соотношении по массе 1:1, последующего нагрева при некритической температуре полученной смеси до получения соединения FeOSrO, представляющего собой ферромагнетик в расплавленном или полурасплавленном состоянии, последующего пропускания через полученную смесь ферромагнетика постоянного тока в диапазоне от 3 до 9 а в течение 7-15 с, или переменного тока в диапазоне от 5 до 7 а не менее 30 с для его ионизации, или ионизации ферромагнетика путем приложения к нему электромагнитного поля до упорядочения поля ферромагнетика до единого вектора, нанесения полученного ионизированного ферромагнетика FeOSrO на нормальный проводник слоем, толщина которого выбрана таким образом, чтобы уменьшить сопротивление нормального проводника до нуля при приложении к нему электрического тока посредством направления электромагнитного излучения нормального проводника внутрь самого нормального проводника, и его последующего охлаждения при некритических температурах до затвердевания на поверхности нормального проводника.
9. Способ по п.7 или 8, отличающийся тем, что после совмещения нормального проводника с затвердевшим ионизированным ферромагнетиком на поверхность ферромагнетика наносят изолятор.
10. Способ изготовления идеального проводника по п.4, включающий совмещение нормального проводника со средством для придания нормальному проводнику свойства сверхпроводимости, отличающийся тем, что средство для придания нормальному проводнику свойства сверхпроводимости, выполнено в виде ферромагнетика, который предварительно нагревают при некритических температурах до расплавленного или полурасплавленного состояния, который затем ионизируют постоянным электрическим током, или переменным электрическим током, или электромагнитным полем до упорядочения поля ферромагнетика до единого вектора, затем ионизированный ферромагнетик охлаждают при некритических температурах до отвердевания слоем, толщина которого выбрана таким образом, чтобы уменьшить сопротивление нормального проводника до нуля при приложении к нему электрического тока посредством направления электромагнитного излучения нормального проводника внутрь самого нормального проводника, после чего нормальный проводник помещают внутрь отвердевшего ионизированного ферромагнетика.
2
3
2
3
2
3
2
3
11. Способ изготовления идеального проводника по п.10, отличающийся тем, что средство для придания нормальному проводнику свойства сверхпроводимости получают путем смешивания соединений FeO и SrO при некритической температуре в соотношении по массе 1:1, последующего нагрева при некритической температуре полученной смеси до получения соединения FeOSrO, представляющего собой ферромагнетик в расплавленном или полурасплавленном состоянии, последующего пропускания через полученную смесь ферромагнетика постоянного тока в диапазоне от 3 до 9 а в течение 7-15 с, или переменного тока в диапазоне от 5 до 7 а не менее 30 с для его ионизации, или ионизации ферромагнетика путем приложения к нему электромагнитного поля до упорядочения поля ферромагнетика до единого вектора, затем ионизированный ферромагнетик FeOSrO охлаждают при некритических температурах до отвердевания слоем, толщина которого выбрана таким образом, чтобы уменьшить сопротивление нормального проводника до нуля при приложении к нему электрического тока посредством направления электромагнитного излучения нормального проводника внутрь самого нормального проводника, после чего нормальный проводник помещают внутрь отвердевшего ионизированного ферромагнетика FeOSrO.
12. Способ изготовления идеального проводника по п.10 или п.11, отличающийся тем, что после помещения нормального проводника, внутрь затвердевшего ионизированного ферромагнетика на поверхность ферромагнетика наносят изолятор.